(57)【特許請求の範囲】
【請求項１】
対向する２つの側面型と、前記２つの側面型の間に配置される下面型および上面型とを有し、前記下面型と前記上面型と前記２つの側面型とに囲まれた断面が六角形状の空間にれんが用杯土が収容される六角形断面耐火れんが用金型であって、
前記２つの側面型の対向面が、水平方向に延在する第１軸に対して対称に離間して配置された垂直面であり、
前記下面型の前記上面型との対向面および前記上面型の前記下面型との対向面が、前記第１軸方向に延在する前記空間側が凹である断面視Ｖ字型の谷型凹部からなり、
前記下面型と前記上面型の両方または前記上面型の前記谷型凹部の谷底が、曲率Ｒを有し、前記谷底の曲率Ｒが１ｍｍ〜５ｍｍの曲率半径であることを特徴とする六角形断面耐火れんが用金型。
【請求項２】
前記下面型および／または前記上面型は、断面における前記谷底から外面までの最小厚み寸法の平均をａとし、最大厚み寸法の平均をｂとしたとき、ｂ／ａが２以下であることを特徴とする請求項１に記載の六角形断面耐火れんが用金型。
【請求項３】
前記第１軸方向に長辺が配置された平面視長方形の矩形凹部を備える外型を備え、
前記下面型と前記上面型と前記２つの側面型とが、前記矩形凹部内に配置されていることを特徴とする請求項１または請求項２に記載の六角形断面耐火れんが用金型。
【請求項４】
前記２つの側面型の対向面が、平行に配置されていることを特徴とする請求項１〜請求項３のいずれか一項に記載の六角形断面耐火れんが用金型。
【請求項５】
前記下面型と前記上面型との間隔が、前記空間の前記第１軸方向に沿う一端から他端に向かって徐々に狭くなっていることを特徴とする請求項１〜請求項４のいずれか一項に記載の六角形断面耐火れんが用金型。
【請求項６】
前記下面型と前記上面型との間隔が、一定であることを特徴とする請求項１〜請求項４のいずれか一項に記載の六角形断面耐火れんが用金型。
【請求項７】
請求項１〜請求項６のいずれか一項に記載の六角形断面耐火れんが用金型の前記空間に、前記れんが用杯土を収容してプレス成形し、少なくとも１つの頂部に曲率Ｒを有する六角形断面耐火れんがを製造する工程を含むことを特徴とする六角形断面耐火れんがの成形方法。
【請求項８】
前記空間に収容された前記れんが用杯土を、前記垂直面間に稜線を有する山型状に形成してからプレス成形することを特徴とする請求項７に記載の六角形断面耐火れんがの成形方法。
【請求項９】
前記上面型の前記谷型凹部の深さの平均をｃとし、山型状の前記れんが用杯土の斜面の最下部から頂上までの垂直方向の平均距離をｄとしたとき、ｄ／ｃが１以上となるように、前記れんが用杯土を山型状に形成することを特徴とする請求項８に記載の六角形断面耐火れんがの成形方法。
【請求項１０】
請求項１〜請求項６のいずれか一項に記載の六角形断面耐火れんが用金型の前記空間に、前記れんが用杯土を収容してプレス成形することにより、前記垂直面に接していた対向する垂直面領域と前記谷底に接していた部分である頂部とを有する六角形断面耐火れんがを形成することを繰り返して、少なくとも１つの頂部に曲率Ｒを有する六角形断面耐火れんがを複数製造する工程と、
前記複数の六角形断面耐火れんがを、前記垂直面領域同士を接触させ、かつ接触された前記垂直面領域同士の間に形成される目地の端部に、他の六角形断面耐火れんがの前記頂部が配置されるように、容器内面と容器外面の両方または容器内面にハニカム状に並べて配設する工程とを備えることを特徴とする溶融金属用容器の製造方法。
【発明の詳細な説明】
【技術分野】
【０００１】
本発明は、六角形断面耐火れんが用金型、これを用いる六角形断面耐火れんがの成形方法および溶融金属用容器の製造方法に関し、特に、溶鉄などの溶融金属の収容される溶融金属用容器の内張りとして有用な六角形断面耐火れんがの成形に好ましく使用される六角形断面耐火れんが用金型、これを用いる六角形断面耐火れんがの成形方法および溶融金属用容器の製造方法に関する。
【背景技術】
【０００２】
一般に、溶銑などの溶融金属の収容される円筒形状の溶融金属用容器の内張りには耐火れんがが使用されている。溶融金属用容器の内張りを構成する耐火れんがは、溶損あるいは損耗する。耐火れんがが寿命と判断された場合には、内張りを解体して溶融金属用容器の内面に新しい耐火れんがをライニングする必要がある。近年、耐火れんがの耐用を延長して、耐火れんがの解体およびライニングに要する時間を短縮し、生産性を向上させる要求が高まってきている。
【０００３】
耐火れんがの耐用を向上させる一般的な手法として、溶銑に溶損しやすいカーボンやスラグに溶損しやすい低融点酸化物を極力除去するように、耐火れんがの化学組成を調整して、耐火れんがの溶損を防止し、耐食性を向上させる手法がある。しかし、溶損を防止するために耐火れんがの化学組成を調整すると、耐火れんがの熱膨張率や弾性率が増大するため、熱応力が増大する。熱応力の増大は、耐火れんがに亀裂を生じさせる原因となるため、耐火れんがの表面が剥離したり脱落したりしやすくなる。したがって、溶損を防止するために耐火れんがの化学組成を調整しても、必ずしも耐火れんがの耐用の向上に結び付く訳ではなかった。このため、耐火れんがの化学組成の調整以外の手法で、耐火れんがの熱応力を抑制して、耐火れんがの耐用を向上させることが求められている。
【０００４】
この様な手法の一つとして、円筒形状の溶融金属用容器の内張りに用いる耐火れんがを断面六角形の柱状のものとする手法が提案されている。
例えば、特許文献１には、六角柱状れんがのみで溶融精錬容器の炉底部内張りを構成する技術が開示されている。断面六角形の柱状の耐火れんがとしては、例えば、外周面と、窯炉の内張り内面に露出する六角形状の内側端面と、この内側端面よりも大きい六角形状の背面側端面としての外側端面とを有するハニカムブロックがある（例えば、特許文献２参照）。
【０００５】
通常、溶融精錬容器などの円筒形状の溶融金属用容器の内張りには、多数の直方体状の耐火れんがが隣接配置されて構築されており、熱膨張による迫り応力を強く受ける構造となっていた。溶融金属用容器の内張りとして、断面六角形の柱状の耐火れんがをハニカム状に配置した場合、四角柱状の耐火れんがを用いる場合と比較して、耐火れんがの熱膨張による迫り応力を分散させることができることから耐火れんがの耐用を向上させることができる。
【先行技術文献】
【特許文献】
【０００６】
【特許文献１】特開平０１−１４７０１３号公報
【特許文献２】国際公開第２０１０／１３４３３３号パンフレット
【発明の概要】
【発明が解決しようとする課題】
【０００７】
しかしながら、従来の断面六角形の柱状の耐火れんがを製造するには四角柱状の耐火れんがを機械加工によって切削して製造する必要があり、製造方法が煩雑でコスト高であるという問題があった。
また、断面六角形の柱状の耐火れんがを、従来の直方体のれんがと同様に、金型で成形しようとした場合には、平面視六角形状に組み合わされ、れんが用杯土との接触面が加圧方向に対して垂直である側面金型と、れんが用杯土との接触面が平面視六角形状の水平面である上部金型および下部金型とを使用して、上部金型と下部金型と側面金型とに囲まれた空間にれんが用杯土を投入し、オイルプレス、フリクションプレスなどの一軸プレスを使用して上下方向に加圧して成形する手法が考えられる。
【０００８】
しかし、上記の金型を用いる場合、成形時のれんが用杯土における上下方向の圧力むらが大きくなりやすいため、得られた六角柱状のれんがにおける長さ方向の比重のばらつきが大きくなりやすく、均一な品質を有するれんがが成形されない問題が生じる場合があることが判った。特に、上記の金型を用いて、金型の空間内における上部金型と下部金型との間隔を３００ｍｍ以上にして成形すると、成形時のれんが用杯土における上下方向の圧力むらが顕著となる。このため、六角柱状のれんがの形状に対応する空間を有する金型を用いて、長さが３００ｍｍ以上で、かつ比重のばらつきの小さい六角柱状のれんがを金型で成形することは困難であった。
【０００９】
しかし、通常、円筒形状の溶融金属用容器の内張りに用いられる耐火れんが厚みは、３００ｍｍ以上が要求される場合が多く、これに合わせて六角柱状のれんがも、長さが３００ｍｍ以上のものを用いることが好ましいる。また、円筒形状の溶融金属用容器の内張りに用いる耐火れんがの耐用を向上させるためには、六角柱状のれんがの長さを４２０ｍｍ以上とすることがより好ましく、９００ｍｍ以上の長いものが用いられる場合もある。
【００１０】
さらに、上記の上部金型と下部金型と側面金型とに囲まれた空間にれんが用杯土を投入し、上下方向に加圧して六角柱状のれんがを成形する場合、空間内の水平方向の断面形状が一定でなければ、下部金型と側面金型とによって空間内のれんが用杯土を上下方向に加圧することはできない。このため、上記の金型を用いる場合には、断面形状が一定である六角柱状のれんがしか成形できない。したがって、上記の金型を用いる場合、例えば、特許文献２に記載の六角形状の内側端面（円筒形状の溶融金属用容器内の溶融金属側）と、この内側端面よりも大きい六角形状の背面側端面としての外側端面（円筒形状の溶融金属用容器の外表面に近い側）とを有するハニカムブロックのように、断面形状が長さ方向（円筒形状の溶融金属用容器の径方向）において変化する六角柱状のれんがを成形することはできなかった。
【００１１】
以上の事情により、従来の断面六角形の柱状の耐火れんがは、上述のように、四角柱状のれんがを成形したのち、四角柱状のれんがに対して切削や研磨などの加工を行って、所定の断面六角形の柱状とする方法によって製造されていた。
しかし、この製造方法では、四角柱状のれんがを所定の断面六角形の形状にするためにれんがを加工する必要がある。このため、れんが用杯土の無駄が多いことや、加工の手間が掛かることが問題となっていた。
【００１２】
本発明は、上記事情に鑑みてなされたものであって、断面形状が長さ方向において変化する六角柱状のれんがであっても成形でき、しかも長さに関わらず均一な品質を有する六角柱状のれんがを成形できる六角形断面耐火れんが用金型を提供することを目的とする。
また、本発明は、本発明の六角形断面耐火れんが用金型を用いて成形される六角柱状のれんがが、長さが長いものや、断面形状が長さ方向において変化するものであっても、容易に効率よく均一な品質の六角形断面耐火れんがを成形できる六角形断面耐火れんがの成形方法、および溶融金属用容器の製造方法を提供することを目的とする。
【課題を解決するための手段】
【００１３】
本発明者らは、六角形断面耐火れんがの形状に対応する空間を有する金型を用いて、成形する六角柱状のれんがが、長さの長いものや、断面形状が長さ方向において変化するものであっても、成形後に切削や研磨などの加工を行うことなく、容易に効率よく均一な品質の六角形断面耐火れんがを成形できる方法について、以下に示すように、鋭意検討を行った。
【００１４】
まず、本発明者らは、六角形断面耐火れんがの長さが長くても、成形時のれんが用杯土における上下方向の圧力むらが大きくならないようにするべく検討を重ねた。
その結果、金型を用いた六角形断面耐火れんがの成形においては、成形後に得られる六角形断面耐火れんがの長さ方向が略水平方向となる面の形成を、金型の側面で行うように金型を配置すればよいことを見出した。そして、金型の空間内のれんが用杯土を上下方向に加圧できるものとするために、金型の空間を、対向する２つの側面型と、前記２つの側面型の間に配置される下面型および上面型とに囲まれた空間とし、２つの側面型の対向面を、水平方向（れんがの長手方向）に延在する第１軸に対して対称に離間して配置された垂直面とし、下面型の前記上面型との対向面および前記上面型の前記下面型との対向面を、第１軸方向に延在する前記空間側が凹である断面視Ｖ字型の谷型凹部とした。
【００１５】
このような空間を有する金型を用いることにより、六角形断面耐火れんがの長さによって、成形時のれんが用杯土における上下方向の圧力差が変化しないものとなるので、均一な品質の長さの長い六角形断面耐火れんがをプレス成形できる。また、このような空間を有する金型では、２つの側面型の対向面が、第１軸に対して対称に離間して配置された垂直面であって、下面型および上面型の対向面が、第１軸方向に延在する断面視Ｖ字型の谷型凹部であるので、谷型凹部が第１軸方向に対して対称な斜面を有するものとなる。したがって、下面型および上面型によって、空間に収容されたれんが用杯土を均等に加圧できる。
【００１６】
また、このような空間を有する金型では、下面型と上面型との間隔を変化させたり、２つの側面型の対向面間の間隔を変化させて下面型および上面型の平面形状を２つの側面型の対向面間の間隔に対応する形状としたりすることで、断面形状が長さ方向において変化する六角形断面耐火れんがを、成形後に切削や研磨などの加工を行うことなく、容易にプレス成形できる。
【００１７】
しかしながら、このような空間を有する金型では、下面型の上面型との対向面および上面型の下面型との対向面が断面視Ｖ字型の谷型凹部からなるものであるので、谷型凹部の谷底にプレス成形時の応力が集中する。このため、下面型および上面型の谷型凹部の谷底に亀裂が生じやすい。本発明者らが検討した結果、特に、プレス成形時の応力の負荷が大きい上面型の谷型凹部の谷底に、亀裂が生じやすいことが分かった。
なお、直方体状のれんがの形状に対応する空間を有する金型を用いて直方体状のれんがを形成する場合には、下面型および上面型の対向面を水平面とすることができるので、下面型および上面型の対向面を谷型凹部とする必要がなく、下面型および上面型の一部にプレス成形時の応力が集中することはない。そのため、上面型、下面型、および、２つの側面型のいずれも平面で構成されることから、直方体状のれんがの角部は直角に成形される。
【００１８】
本発明者らは、谷型凹部の谷底に生じる亀裂の問題を解決するために、さらに検討を重ねた。その結果、下面型と上面型の両方または上面型の谷型凹部の谷底に曲率を付与することで、谷底に発生する亀裂を抑制できることが明らかになった。
しかし、谷底の曲率半径Ｒを大きくすると、この金型を用いて成形した六角形断面耐火れんがにおいて、谷型凹部の谷底に接していた部分である対向する一対の頂部の曲率半径Ｒが大きいものとなる。その結果、以下に示すような不都合が生じる。
【００１９】
すなわち、この金型を用いて成形した六角形断面耐火れんがは、金型の垂直面に接していた対向する垂直面領域と、対向する一対の頂部とを有するものとなる。このような六角形断面耐火れんがを複数用意し、垂直面領域同士を接触させ、かつ接触された垂直面領域同士の間に形成される目地の端部に、他の六角形断面耐火れんがの頂部が配置されるように、溶融金属用容器の容器内面と容器外面の両方または容器内面にハニカム状に並べて配設した場合、頂部に沿って隣接する３つの六角形断面耐火れんがとの間に形成される目地の隙間が大きくなる。
【００２０】
このため、谷型凹部の谷底の曲率半径Ｒを大きくすると、六角形断面耐火れんがの配設された溶融金属用容器を使用することによって、六角形断面耐火れんがの頂部に沿って溶融金属が差し込む場合があることが分かった。したがって、谷型凹部の谷底は、この金型を用いて得られた複数の六角形断面耐火れんがを、溶融金属用容器の容器内面と容器外面の両方または容器内面にハニカム状に並べて配設した場合に、頂部に沿って溶融金属が差し込まない曲率半径Ｒを有していることが必要である。
【００２１】
本発明の要旨は以下のとおりである。
（１）対向する２つの側面型と、前記２つの側面型の間に配置される下面型および上面型とを有し、前記下面型と前記上面型と前記２つの側面型とに囲まれた断面が六角形状の空間にれんが用杯土が収容される六角形断面耐火れんが用金型であって、前記２つの側面型の対向面が、水平方向に延在する第１軸に対して対称に離間して配置された垂直面であり、前記下面型の前記上面型との対向面および前記上面型の前記下面型との対向面が、前記第１軸方向に延在する前記空間側が凹である断面視Ｖ字型の谷型凹部からなり、前記下面型と前記上面型の両方または前記上面型の前記谷型凹部の谷底が、曲率Ｒを有し、前記谷底の曲率Ｒが１ｍｍ〜５ｍｍの曲率半径であることを特徴とする六角形断面耐火れんが用金型。
【００２２】
（２）前記下面型および／または前記上面型は、断面における前記谷底から外面までの最小厚み寸法の平均をａとし、最大厚み寸法の平均をｂとしたとき、ｂ／ａが２以下であることを特徴とする（１）に記載の六角形断面耐火れんが用金型。
（３）前記第１軸方向に長辺が配置された平面視長方形の矩形凹部を備える外型を備え、前記下面型と前記上面型と前記２つの側面型とが、前記矩形凹部内に配置されていることを特徴とする（１）または（２）に記載の六角形断面耐火れんが用金型。
（４）前記２つの側面型の対向面が、平行に配置されていることを特徴とする（１）〜（３）のいずれか一項に記載の六角形断面耐火れんが用金型。
【００２３】
（５）前記下面型と前記上面型との間隔が、前記空間の前記第１軸方向に沿う一端から他端に向かって徐々に狭くなっていることを特徴とする（１）〜（４）のいずれか一項に記載の六角形断面耐火れんが用金型。
（６）前記下面型と前記上面型との間隔が、一定であることを特徴とする（１）〜（４）のいずれか一項に記載の六角形断面耐火れんが用金型。
【００２４】
（７）（１）〜（６）のいずれか一項に記載の六角形断面耐火れんが用金型の前記空間に、前記れんが用杯土を収容してプレス成形し、少なくとも１つの頂部に曲率Ｒを有する六角形断面耐火れんがを製造する工程を含むことを特徴とする六角形断面耐火れんがの成形方法。
（８）前記空間に収容された前記れんが用杯土を、前記垂直面間に稜線を有する山型状に形成してからプレス成形することを特徴とする（７）に記載の六角形断面耐火れんがの成形方法。
（９）前記上面型の前記谷型凹部の深さの平均をｃとし、山型状の前記れんが用杯土の斜面の最下部から頂上までの垂直方向の平均距離をｄとしたとき、ｄ／ｃが１以上となるように、前記れんが用杯土を山型状に形成することを特徴とする（８）に記載の六角形断面耐火れんがの成形方法。
【００２５】
（１０）（１）〜（６）のいずれか一項に記載の六角形断面耐火れんが用金型の前記空間に、前記れんが用杯土を収容してプレス成形することにより、前記垂直面に接していた対向する垂直面領域と前記谷底に接していた部分である頂部とを有する六角形断面耐火れんがを形成することを繰り返して、少なくとも１つの頂部に曲率Ｒを有する六角形断面耐火れんがを複数製造する工程と、前記複数の六角形断面耐火れんがを、前記垂直面領域同士を接触させ、かつ接触された前記垂直面領域同士の間に形成される目地の端部に、他の六角形断面耐火れんがの前記頂部が配置されるように、容器内面と容器外面の両方または容器内面にハニカム状に並べて配設する工程とを備えることを特徴とする溶融金属用容器の製造方法。
【発明の効果】
【００２６】
本発明の六角形断面耐火れんが用金型によれば、断面形状が長さ方向において変化する六角柱状のれんがであっても成形でき、しかも長さに関わらず均一な品質を有する六角柱状のれんがを成形できる。
また、本発明の六角形断面耐火れんがの成形方法によれば、成形する六角柱状のれんがが、長さの長いものや、断面形状が長さ方向において変化するものであっても、切削や研磨などの加工を行うことなく、容易に効率よく均一な品質の六角形断面耐火れんがを成形できる。
また、本発明の溶融金属用容器の製造方法によれば、六角形断面耐火れんがをハニカム状に並べて配設するので、耐火れんがの熱膨張による迫り応力を分散させることができ、耐火れんがの耐用に優れた溶融金属用容器が得られる。
【図面の簡単な説明】
【００２７】
【図１】図１は、本発明の六角形断面耐火れんが用金型の一例を説明するための概略断面図である。
【図２】図２は、図１に示す六角形断面耐火れんが用金型の上面型の谷型凹部の谷底を拡大して示した拡大断面図である。
【図３】図３は、図１に示す六角形断面耐火れんが用金型の上面型を拡大して示した拡大断面図である。
【図４】図４は、本発明の六角形断面耐火れんがの成形方法の一例を説明するための図であって、図１に示す六角形断面耐火れんが用金型の空間に、れんが用杯土を収容した状態を説明するための概略断面図である。
【図５】図５は、本発明の六角形断面耐火れんがの成形方法を用いて得られた六角形断面耐火れんがの一例を示した側面図であり、図１に示す六角形断面耐火れんが用金型１を用いて得られた六角形断面耐火れんがを３方向から見た側面図である。
【図６】図６は、六角形断面耐火れんがをハニカム状に並べた状態を説明するための図である。
【図７】図７は、実施例１の六角形断面耐火れんがを３方向から見た側面図である。
【図８】図８は、高周波炉の一例を示した断面模式図である。
【図９】図９は、かさ比重を測定した試験片を説明するための平面図である。
【発明を実施するための形態】
【００２８】
以下、図面を参照して本発明を適用した実施形態について詳細に説明する。
図１は、本発明の六角形断面耐火れんが用金型の一例を説明するための概略断面図である。図２は、図１に示す六角形断面耐火れんが用金型の上面型の谷型凹部の谷底を拡大して示した拡大断面図である。図３は、図１に示す六角形断面耐火れんが用金型の下面型（上面型）を拡大して示した拡大断面図である。なお、図１に示す六角形断面耐火れんが用金型１においては、上面型１３と下面型１２との形状が同じであるので、図３および図２を用いて上面型１３および下面型１２の形状を説明する。
【００２９】
本実施形態の六角形断面耐火れんが用金型１は、図１に示すように、対向する２つの側面型１１ａ、１１ｂと、２つの側面型１１ａ、１１ｂの間に配置される下面型１２および上面型１３とを有し、下面型１２と上面型１３と２つの側面型１１ａ、１１ｂとに囲まれた空間１５にれんが用杯土が収容されるものである。
六角形断面耐火れんが用金型１の材料としては、例えば、合金工具鋼鋼材（ＪＩＳ  Ｇ  ４４０４：２００６）であるＳＫＤ４（熱間金型用鋼）、ＳＫＤ１２、ＳＫＤ６１、ＳＵＳ４２０、ＳＵＳ４４０Ｃなどを用いることができる。
【００３０】
図１に示す各側面型１１ａ、１１ｂは、略直方体であり、平面板状の形状を有している。２つの側面型１１ａ、１１ｂの対向面（空間１５側の面）は、図１に示すように、水平方向に延在する第１軸Ａに対して対称に離間して配置された垂直面１４ａ、１４ｂである。なお、図１に示す六角形断面耐火れんが用金型１においては、２つの側面型１１ａ、１１ｂの対向面が、平行に配置されている。したがって、下面型１２の第１軸Ａ方向に延在する側面１２ｂの両側も、上面型１３の第１軸Ａ方向に延在する側面１３ｂの両側も平行となっている。
【００３１】
また、図１に示すように、本実施形態の六角形断面耐火れんが用金型１においては、下面型１２の上面型１３との対向面１２ｃおよび上面型１３の下面型１２との対向面１３ｃが、第１軸Ａ方向に延在する空間１５側が凹である断面視Ｖ字型の谷型凹部からなるものとされている。
したがって、六角形断面耐火れんが用金型１を用いて成形した六角形断面耐火れんがは、垂直面１４ａ、１４ｂに接していた対向する垂直面領域と、谷型凹部の谷底１２ａ、１３ａに接していた部分である対向する一対の頂部とを有するものとされる。
【００３２】
谷型凹部の谷底１２ａ、１３ａは、空間１５に収容されたれんが用杯土をプレス成形してなる複数の六角形断面耐火れんがを、垂直面１４ａ、１４ｂに接していた垂直面領域同士を接触させ、かつ接触された垂直面領域同士の間に形成される目地の端部に、他の六角形断面耐火れんがの谷底１２ａ、１３ａに接していた部分である頂部が配置されるように、溶融金属用容器の容器内面と容器外面の両方または容器内面にハニカム状に並べて配設した場合に、頂部に沿って溶融金属が差し込まない曲率Ｒを有している。
【００３３】
六角形断面耐火れんが用金型１においては、図２に示すように、谷型凹部の谷底１２ａ、１３ａが曲率を有するものであるので、プレス成形することによって谷底１２ａ、１３ａに発生する亀裂を抑制できる。
谷型凹部の谷底１２ａ、１３ａの曲率Ｒは、１ｍｍ〜５ｍｍの曲率半径であることが好ましく、２ｍｍ〜３ｍｍであることがより好ましい。谷型凹部の谷底１２ａ、１３ａの曲率半径Ｒが１ｍｍ以上であると、プレス成形することによって谷底１２ａ、１３ａに発生する亀裂をより効果的に抑制できる。また、谷型凹部の谷底１２ａ、１３ａの曲率半径Ｒが５ｍｍ以下であると、プレス成形してなる六角形断面耐火れんがをハニカム状に並べて溶融金属用容器の容器内面と容器外面の両方または容器内面に配設した場合に、六角形断面耐火れんがの頂部に沿って溶融金属が差し込むことを十分に防止できる。
【００３４】
また、六角形断面耐火れんがをハニカム状に並べた結果、目地部において、目地を形成する隣接する３つの六角形断面耐火れんが全てに、曲率Ｒを有する頂部が存在するようになった場合は、目地部の隙間が大きくなり、曲率半径が５ｍｍでは、条件によっては溶融金属が差し込むこともありうるが、曲率半径を３ｍｍ以下にすると、３つの頂部全てに曲率Ｒが存在しても、溶融金属が差し込むことが殆どないことから、曲率Ｒを３ｍｍ以下の曲率半径とすることがより好ましい。また、曲率半径が２ｍｍ以上あると、谷底に発生する金型の亀裂を更に効果的に抑制できることからより好ましい。
【００３５】
なお、図１に示す六角形断面耐火れんが用金型１においては、上面型１３と下面型１２との形状が同じ場合を例に挙げて説明したが、上面型１３と下面型１２との形状は同じでなくてもよい。例えば、下面型１２と上面型１３とで、谷底１２ａ、１３ａのなす角度が異なっていてもよい。
【００３６】
また、本実施形態の六角形断面耐火れんが用金型１においては、下面型１２と上面型１３の両方の谷型凹部の谷底１２ａ、１３ａが曲率を有するものである場合を例に挙げて説明したが、下面型１２と上面型１３のうち上面型１３の谷型凹部の谷底１３ａのみ曲率を有するものであってもよい。下面型１２と上面型１３の両方の谷型凹部の谷底１２ａ、１３ａが曲率を有するものである場合、下面型１２と上面型１３の両方の谷底１２ａ、１３ａに発生する亀裂を抑制でき好ましいが、亀裂の発生しやすい上面型１３の谷型凹部の谷底１３ａのみ曲率を有するものであっても、亀裂を抑制する効果が得られる。
【００３７】
また、下面型１２および上面型１３は、図３に示すように、下面型１２および上面型１３の断面における谷底１２ａ、１３ａから外面までの最小厚み寸法の平均をａとし、下面型１２および上面型１３の最大厚み寸法の平均をｂとしたとき、ｂ／ａが２以下であることが好ましい。ｂ／ａが２以下である場合、プレス成形することによって谷底１２ａ、１３ａに発生する亀裂をより効果的に抑制できる。
【００３８】
なお、ａの寸法は特に限定されるものではないが、より一層効果的に、谷底１２ａ、１３ａに発生する亀裂を抑制するためには、１００ｍｍ以上とすることが好ましい。また、谷底１２ａ、１３ａに発生する亀裂を抑制する点からは、ａの寸法は長いほど好ましいが、下面型１２および上面型１３が大きくなって必要とする材料の量が増加するし、下面型１２および上面型１３を設置可能なスペースが多くなる。このため、ａの寸法は２００ｍｍ以下であることがより好ましい。
【００３９】
本実施形態においては、図３に示すように、下面型１２および上面型１３の谷型凹部の断面形状は、一定とされている。
また、本実施形態の六角形断面耐火れんが用金型１においては、図３に示すように、谷底１２ａ、１３ａから外面までの最小厚み寸法ａ１および最大厚み寸法ｂ１が、第１軸Ａ方向に沿う一端Ｂから他端Ｃに向かって徐々に大きくなっている。したがって、上記のｂ／ａは第１軸Ａ方向に沿う一端Ｂから他端Ｃに向かって徐々に小さくなっている。また、下面型１２と上面型１３との間隔が、空間１５の第１軸Ａ方向に沿う一端から他端に向かって徐々に狭くなっている。
【００４０】
また、本実施形態の六角形断面耐火れんが用金型１においては、下面型１２および上面型１３の谷底１２ａ、１３ａのなす角度は略１２０°とされている。また、下面型１２および上面型１３の谷型凹部と、２つの側面型１１ａ、１１ｂの垂直面１４ａ、１４ｂとのなす角度も略１２０°とされている。したがって、六角形断面耐火れんが用金型１の断面における六角形状の全ての角度は略等しくなっている。
なお、本実施形態の六角形断面耐火れんが用金型１では、断面における六角形状の全ての角度は略等しく略１２０°となっているが、角度の異なるものが含まれていてもよいし、全ての角度が異なっていてもよい。
【００４１】
また、本実施形態の六角形断面耐火れんが用金型１は、図１に示すように、第１軸Ａ方向に長辺が配置された平面視長方形の矩形凹部１７ａを備える外型１７を備えている。そして、矩形凹部１７ａ内に、下面型１２と上面型１３と２つの側面型１１ａ、１１ｂとが配置されている。このことにより、下面型１２と上面型１３と２つの側面型１１ａ、１１ｂとが、所定の位置に確実に配置されるようになっているとともに、六角形断面耐火れんが用金型１の強度が充分に確保されるようになっている。
【００４２】
次に、本実施形態の六角形断面耐火れんが用金型１を用いて、六角形断面耐火れんがを成形する方法について説明する。
本実施形態の六角形断面耐火れんがの成形方法では、まず、図１に示す六角形断面耐火れんが用金型１の空間１５に、図４に示すように、れんが用杯土１６を収容し、下面型１２および上面型１３によってれんが用杯土１６を上下方向に加圧して、プレス成形する。プレス成形には、従来から使用されているオイルプレスやフリクションプレスなどを用いることができる。プレス成形における圧力は、例えば、１００〜３００ＭＰａとすることができ、この圧力を３〜１０分間保持することが好ましい。
【００４３】
空間１５に収容されたれんが用杯土１６は、２つの側面型１１ａ、１１ｂの垂直面１４ａ、１４ｂ間に稜線を有する山型状に形成してから、プレス成形することが好ましい。このことによって、空間１５に収容されたれんが用杯土１６の表面が、上面型１３の谷型凹部の形状に近い形状となり、空間１５に収容されたれんが用杯土１６の表面を水平面とした場合と比較して、均一な品質を有する六角柱状のれんがを成形できる。
【００４４】
本実施形態においては、谷型凹部の深さの平均をｃとし、山型状のれんが用杯土１６の斜面の最下部から頂上までの垂直方向の平均距離をｄとしたとき、ｄ／ｃが１以上となるように、れんが用杯土１６を山型状に形成する。このことによって、より一層均一な品質を有する六角柱状のれんがを成形できる。
また、れんが用杯土１６を山型状に形成する場合には、下端部から上に向かって所望の山型状の切り込みを入れた板を、第１軸Ａ方向に沿ってれんが用杯土１６の表面上で移動させて、れんが用杯土１６の表面をならすことによって、れんが用杯土１６を山型状に形成することが好ましい。
【００４５】
なお、れんが用杯土１６が山型状であるとは、２つの側面型１１ａ、１１ｂの垂直面１４ａ、１４ｂ間に稜線を有する山型状であることを意味し、垂直面１４ａ、１４ｂ近傍と比較して内側が盛り上がっている形状全般を含むものである。したがって、れんが用杯土１６が山型状であるとは、三角形状の山型形状である場合のみではなく、断面視お椀型やドーム型、台形型等である場合も含まれる。また、山型状のれんが用杯土１６は、稜線に対して対称であってもよいし、対称でなくてもよいが、均一な品質を有する六角柱状のれんがを成形するために、稜線の位置が上面型１３の谷底１３ａと対向する位置に設けられていることが好ましい。
【００４６】
このようにして得られた成形体である六角形断面耐火れんがには、必要に応じて所定の熱処理を行ってもよい。熱処理としては、例えば１５０〜４００℃の温度で３〜１５時間保持する熱処理などが挙げられる。
図５は、本発明の六角形断面耐火れんがの成形方法を用いて得られた六角形断面耐火れんがの一例を示した側面図であり、図１に示す六角形断面耐火れんが用金型１を用いて得られた六角形断面耐火れんがを３方向から見た側面図である。図５（ａ）は六角形断面耐火れんがを一端側から見た側面図、図５（ｂ）は六角形断面耐火れんがを他端側から見た側面図、図５（ｃ）は六角形断面耐火れんがを、六角形断面耐火れんが用金型１の側面型１１ａの垂直面１４ａに接していた垂直面領域側から見た側面図である。
【００４７】
図１に示す六角形断面耐火れんが用金型１を用いて得られた六角形断面耐火れんが１０は、図５（ａ）〜図５（ｃ）に示すように、六角形断面耐火れんが用金型１の側面型１１ａの垂直面１４ａに接していた対向する垂直面領域１６ｃ、１６ｃと、六角形断面耐火れんが用金型１の谷底１２ａ、１３ａに接していた部分である対向する頂部１６ｄ、１６ｄとを有している。
【００４８】
垂直面領域１６ｃは、図５（ｂ）に示すように、六角形断面耐火れんが１０の第１軸Ａ方向に沿う一端１６ａから他端１６ｂに向かって徐々に大きくなる台形状の形状を有している。また、図５（ａ）〜図５（ｃ）に示すように、六角形断面耐火れんが１０の六角形断面耐火れんが用金型１の下面型１２および上面型１３に接していた４つの面１６ｅは、全て同じ長方形状を有している。また、六角形断面耐火れんが１０の一端１６ａおよび他端１６ｂの六角形状の全ての角度は略等しくなっている。
【００４９】
本発明の六角形断面耐火れんがの成形方法を用いて成形する耐火れんがの種類は、特に限定されるものではなく、従来使用されている一般的な耐火れんがの成形方法として適用できる。本実施形態の六角形断面耐火れんがの成形方法を用いて成形できる耐火れんがの種類としては、例えば、マグネシア質れんが、アルミナ質れんが、マグネシア・クロム質れんが、ドロマイト質れんが、珪石質れんが、カーボン質れんが、マグネシア・カーボン質れんが、アルミナ・カーボン質れんが、ドロマイトカーボン質れんがなどが挙げられる。
【００５０】
本実施形態の六角形断面耐火れんが用金型１を用いて得られた六角形断面耐火れんがは、例えば、図６に示すように、ハニカム状に並べて溶融金属用容器の容器内面と容器外面の両方または容器内面に配設して用いることができる。
図６は、六角形断面耐火れんが１０をハニカム状に並べた状態を説明するための図である。図６に示す六角形断面耐火れんが１０は、六角形断面耐火れんが用金型１の垂直面１４ａに接していた垂直面領域１６ｃ同士を接触させ、かつ接触された垂直面領域１６ｃ同士の間に形成される目地１９の端部に、他の六角形断面耐火れんが１０の谷底１２ａ、１３ａに接していた部分である頂部１６ｄ、１６ｄが配置されるようにハニカム状に並べられている。
なお、図６においては、説明を容易とするために、六角形断面耐火れんが１０を３つしか記載していないが、溶融金属用容器の容器内面と容器外面の両方または容器内面に配設される六角形断面耐火れんが１０の数は３つ以上であればいくつであってもよい。
【００５１】
本実施形態の六角形断面耐火れんが用金型１は、対向する２つの側面型１１ａ、１１ｂと、２つの側面型１１ａ、１１ｂの間に配置される下面型１２および上面型１３とを有し、下面型１２と上面型１３と２つの側面型１１ａ、１１ｂとに囲まれた空間１５にれんが用杯土１６が収容されるものであり、２つの側面型の対向面が、水平方向に延在する第１軸Ａに対して対称に離間して配置された垂直面１４ａ、１４ｂであり、下面型１２の上面型１３との対向面および上面型１３の下面型１２との対向面が、第１軸Ａ方向に延在する空間１５側が凹である断面視Ｖ字型の谷型凹部からなるものであるので、断面形状が長さ方向において変化する六角柱状のれんがであっても成形でき、しかも長さに関わらず均一な品質を有する六角柱状のれんがを成形できる。
【００５２】
さらに、本実施形態の六角形断面耐火れんが用金型１は、下面型１２と上面型１３の両方の谷型凹部の谷底１２ａ、１３ａが、空間１５に収容されたれんが用杯土１６をプレス成形してなる複数の六角形断面耐火れんが１０を、図６に示すように、ハニカム状に並べて溶融金属用容器の容器内面と容器外面の両方または容器内面に配設した場合に、頂部１６ｄ、１６ｄに沿って溶融金属が差し込まない曲率半径を有している。
したがって、本実施形態の六角形断面耐火れんが用金型１は、プレス成形することによって谷底１２ａ、１３ａに発生する亀裂を抑制できるとともに、成形後に得られた六角形断面耐火れんが１０をハニカム状に並べて溶融金属用容器の容器内面と容器外面の両方または容器内面に配設した場合に、頂部１６ｄ、１６ｄに沿って溶融金属が差し込まないものとなる。
【００５３】
また、本実施形態の六角形断面耐火れんが用金型１は、２つの側面型１１ａ、１１ｂの対向面が平行に配置されているので、空間１５に収容されたれんが用杯土１６をプレス成形してなる複数の六角形断面耐火れんが１０を、図６に示すように、容易に隙間無くハニカム状に並べることができ、溶融金属用容器の容器内面と容器外面の両方または容器内面に配設される材料として好ましいものとなる。
【００５４】
また、本実施形態の六角形断面耐火れんが用金型１は、下面型１２と上面型１３との間隔が、空間１５の第１軸Ａ方向に沿う一端から他端に向かって徐々に狭くなっているので、第１軸Ａ方向に沿う一端１６ａから他端１６ｂに向かって徐々に大きくなる台形状の形状を有している垂直面領域１６ｃを備える六角形断面耐火れんが１０が得られ、これをハニカム状に並べて溶融金属用容器の容器内面と容器外面の両方または容器内面に配設した場合に、六角形断面耐火れんが１０の抜け落ちを防止でき、好ましい。
【００５５】
また、本実施形態の六角形断面耐火れんが１０の成形方法においては、六角形断面耐火れんが用金型１の空間１５に、れんが用杯土１６を収容してプレス成形することにより、六角形断面の柱状形状を有している成形体が得られるので、所定の形状に加工するために切削や研磨などの加工を行う必要がなく、生産性に優れている。
また、本実施形態の六角形断面耐火れんが１０の成形方法によれば、成形する六角柱状のれんが１０が、長さの長いものや、断面形状が長さ方向において変化するものであっても、容易に効率よく均一な品質の六角形断面耐火れんが１０を成形できる。
【００５６】
次に、溶融金属用容器の製造方法について説明する。本実施形態の溶融金属用容器の製造方法は、図１に示す六角形断面耐火れんが用金型１の空間１５に、れんが用杯土１６を収容してプレス成形することにより、垂直面１４ａに接していた対向する垂直面領域１６ｃと谷底１２ａ、１３ａに接していた部分である対向する頂部１６ｄ、１６ｄとを有する複数の六角形断面耐火れんが１０を形成する工程と、複数の六角形断面耐火れんが１０を、垂直面領域１６同士を接触させ、かつ接触された垂直面領域１６同士の間に形成される目地１９の端部に、他の六角形断面耐火れんが１０の頂部１６ｄが配置されるように、容器内面と容器外面の両方または容器内面にハニカム状に並べて配設する工程とを備えている。
【００５７】
なお、本発明における溶融金属用容器としては、具体的には、高炉、電気炉、混銑車、溶銑鍋、溶鋼鍋、転炉、タンディッシュ、真空脱ガス炉(ＲＨ（Ruhrstahl-Heraeus）、ＤＨ（Dortmund−Horde)など)、ＡＯＤ(Argon Oxygen Decarburization)用炉等が挙げられる。
また、本発明において、溶融金属用容器に六角形断面耐火れんが１０を配設する場合、溶融金属用容器の内面にのみ六角形断面耐火れんが１０を配設してもよいが、溶融金属用容器が真空脱ガス炉の浸漬管などである場合には内面および外面に六角形断面耐火れんが１０を配設してもよい。また、溶融金属用容器に六角形断面耐火れんが１０を配設する場合、溶融金属用容器の容器内面と容器外面の両方または容器内面の全体にライニングしても良いが、一部にのみライニングしても構わない。
【００５８】
本実施形態の溶融金属用容器の製造方法によれば、六角形断面耐火れんが１０をハニカム状に並べて配設するので、耐火れんがの熱膨張による迫り応力を分散させることができ、耐火れんがの耐用に優れた溶融金属用容器が得られる。
なお、上述した実施形態においては、六角形断面耐火れんが１０として、図５に示す六角形断面耐火れんが１０を例に挙げて説明したが、六角形断面耐火れんがの形状は、図５に示す形状のみに限定されるものではない。
【００５９】
具体的には、図５に示すように、一端１６ａと他端１６ｂの六角形状が異なっている六角錐台であってもよいが、一端１６ａと他端１６ｂの六角形状が同一であるものであってもよい。また、六角形状は、正六角形であってもよいし、正六角形でなくてもよい。具体的には、例えば、下面型１２と上面型１３との間隔が一定である金型を用いて、長方形状の垂直面領域１６ｃと、六角形断面耐火れんが用金型の下面型および上面型に接していた全て同じ長方形状の４つの面とを有し、一端および他端の六角形状の全ての角度が略等しい六角形断面耐火れんがを形成してもよい。
【実施例】
【００６０】
「実施例１」
図１〜図３に示す六角形断面耐火れんが用金型１を用いて、以下に示す方法により、六角形断面耐火れんがを製造した。
まず、８５質量％の電融マグネシア原料と１５質量％の黒鉛とからなる原料に、原料の３質量％のアルミニウムと原料の３質量％の液状フェノールレジンとを添加し、均一に混練してれんが用杯土１６とした。その後、れんが用杯土１６を六角形断面耐火れんが用金型１の空間１５に収容した。
【００６１】
六角形断面耐火れんが用金型１としては、ＳＫＤ４（熱間金型用鋼）からなり、表１に示すように、下面型１２および上面型１３の谷型凹部の谷底１２ａ、１３ａの曲率半径Ｒが１ｍｍであり、下面型１２および上面型１３の谷型凹部の断面形状が一定で、谷底１２ａ、１３ａから外面までの最小厚み寸法が、第１軸Ａ方向に沿う一端Ｂから他端Ｃに向かって徐々に大きくなっているものを用いた。
【００６２】
なお、一端Ｂにおける谷底から外面までの最小厚み寸法は１２５ｍｍ、他端Ｃにおける谷底から外面までの最小厚み寸法は１６５ｍｍであり、一端Ｂにおける最大厚み寸法は２２０ｍｍ、他端Ｃにおける最大厚み寸法は２４０ｍｍであり、表１に示すように、断面における谷底から外面までの最小厚み寸法の平均をａとし、最大厚み寸法の平均をｂとしたときのｂ／ａは２以下であった。
また、下面型１２および上面型１３の谷底１２ａ、１３ａのなす角度および、下面型１２および上面型１３の谷型凹部と、２つの側面型１１ａ、１１ｂの垂直面１４ａ、１４ｂとのなす角度は１２０°であった。
【００６３】
【表１】
0005775737.tif 000002
【００６４】
次いで、空間１５に収容されたれんが用杯土１６を、２つの側面型１１ａ、１１ｂの垂直面１４ａ、１４ｂ間に稜線を有する山型状に形成した。山型状は、下端部から上に向かって所望の山型状の切り込みを入れた板を、第１軸Ａ方向に沿ってれんが用杯土１６の表面上で移動させて、れんが用杯土１６の表面をならすことによって、表１に示すように、谷型凹部の深さの平均をｃとし、山型状のれんが用杯土１６の斜面の最下部から頂上までの垂直方向の平均距離をｄとしたときのｄ／ｃが平均１．６となるように形成した。
【００６５】
その後、れんが用杯土１６を下面型１２および上面型１３によって上下方向に加圧してプレス成形し、成形体を得た。なお、実施例１におけるプレス成形では、オイルプレスを用い、最初の１分間で２００ＭＰａまで昇圧し、その後２００ＭＰａの圧力で５分間保持してから開放した。このようにして５０個の実施例１の成形体を成形した。
【００６６】
得られた実施例１の成形体を２５０℃で５時間熱処理して、図７に示す六角形断面耐火れんがを得た。図７は、実施例１の六角形断面耐火れんがを３方向から見た側面図である。図７（ａ）は六角形断面耐火れんがを一端側から見た側面図、図７（ｂ）は六角形断面耐火れんがを他端側から見た側面図、図７（ｃ）は六角形断面耐火れんがを、六角形断面耐火れんが用金型１の側面型１１ａの垂直面１４ａに接していた垂直面領域側から見た側面図である。
【００６７】
図７（ａ）〜図７（ｃ）に示す実施例１の六角形断面耐火れんがは、六角形断面耐火れんが用金型１の側面型１１ａの垂直面１４ａに接していた対向する垂直面領域１６ｃ、１６ｃと、六角形断面耐火れんが用金型１の谷底１２ａ、１３ａに接していた部分である対向する頂部１６ｄ、１６ｄとを有している。
一端１６ａから他端１６ｂまでの長さは５００ｍｍであり、垂直面領域１６ｃの台形状における一端１６ａ側の辺の長さは１５０ｍｍ、他端１６ｂ側の辺の長さは２３０ｍｍであった。また、六角形断面耐火れんがの下面型１２および上面型１３に接していた４つの面１６ｅは、縦５００ｍｍ横１５０ｍｍの全て同じ長方形状であった。六角形断面耐火れんがの一端１６ａおよび他端１６ｂの六角形状の全ての角度は全て１２０°であった。
【００６８】
「実施例２〜実施例３、比較例１〜比較例３」
六角形断面耐火れんが用金型の下面型１２および上面型１３の谷型凹部の谷底１２ａ、１３ａを表１に示す曲率半径Ｒとしたこと以外は、実施例１と同様にして実施例２〜実施例３、比較例１〜比較例３の六角形断面耐火れんがを５０個製造した（ただし、曲率半径Ｒが０ｍｍである比較例１では、金型が割れたため２３個しか成形できなかった）。
【００６９】
実施例１〜実施例３、比較例１〜比較例３において、成形体を５０個（比較例１では２３個）成形した後の金型の状態を調べ、下面型および上面型の谷型凹部の谷底に亀裂がないかどうかを目視にて調査した。その結果を表１に示す。
表１に示すように、実施例１〜実施例３の金型では、下面型および上面型の谷型凹部の谷底に亀裂がなかった（異常なし）。これに対し、比較例１の曲率半径Ｒが０ｍｍの金型では割れた。また、比較例２の曲率半径Ｒの小さい金型では微亀裂が生じた。
【００７０】
また、図８に示す高周波炉の容器内面２１に、実施例１〜実施例３、比較例１〜比較例３の六角形断面耐火れんがを用いて、以下に示すように、るつぼ状の内張りを形成し、六角形断面耐火れんがの頂部に沿って溶融金属が差し込むか否かを目視にて調べた。
図８は、高周波炉の一例を示した断面模式図である。図８に示す高周波炉の容器は、平面視略円形を有する凹部からなる容器内面２１を有するものであり、容器外面に沿って加熱用のコイル２３が配置されている。
【００７１】
まず、容器内面２１の底部２１ａの中央に、３個の六角形断面耐火れんが１０を、図６に示すようにハニカム状に並べて配設した。六角形断面耐火れんが１０としては、実施例１〜実施例３、比較例１〜比較例３の六角形断面耐火れんがを切断して長さを５０ｍｍとしたものをそれぞれ用いた。続いて、図８に示すように、各容器内面２１の底部２１ａの３個の六角形断面耐火れんが１０の周辺と内壁２１ｂとに、マグネシア質のキャスタブル２２を貼り付け、容器内面２１にるつぼ状の内張りを形成した。
【００７２】
次いで、高周波炉の容器内に低炭アルミキルド鋼を入れ、１６５０℃で５時間溶解してから排出した。その後、容器内面２１を解体して、六角形断面耐火れんがの頂部１６ｄ、１６ｄに沿って侵入した溶融金属の有無を調査した。その結果を表１に示す。
【００７３】
表１に示すように、実施例１〜実施例３の六角形断面耐火れんがと、比較例１の曲率半径Ｒが０ｍｍの金型を用いた六角形断面耐火れんがと、比較例２の曲率半径Ｒの小さい金型を用いた六角形断面耐火れんがでは、溶融金属の侵入はなかった。これに対し、比較例３の曲率半径Ｒが７ｍｍの金型を用いた六角形断面耐火れんがでは、溶融金属の侵入があった。
以上の結果から、曲率半径Ｒは１ｍｍ〜５ｍｍが好ましいことが分かった。
【００７４】
「実施例４〜実施例６」
六角形断面耐火れんが用金型の下面型１２および上面型１３の谷型凹部を表２および以下に示すｂ／ａとしたこと以外は、実施例１と同様にして実施例４〜実施例６の六角形断面耐火れんがを２００個製造した。
なお、実施例４〜実施例６の下面型１２の谷型凹部の谷底１２ａの曲率半径Ｒは３ｍｍであり、下面型１２の断面における谷底１２ａから外面までの最小厚み寸法の平均ａは１５０ｍｍ、下面型１２の最大厚み寸法の平均ｂは２２５ｍｍであり、表１に示すように、ｂ／ａは２．５であった。
【００７５】
【表２】
0005775737.tif 000003
【００７６】
実施例４の上面型１３の上面型１３の谷型凹部の谷底１３ａの曲率半径Ｒは１ｍｍであり、上面型１３の断面における谷底１３ａから外面までの最小厚み寸法の平均ａは５０ｍｍ、下面型１２の最大厚み寸法の平均ｂは１２５ｍｍであり、表１に示すように、ｂ／ａは２．５であった。
【００７７】
実施例５の上面型１３の上面型１３の谷型凹部の谷底１３ａの曲率半径Ｒは１ｍｍであり、上面型１３の断面における谷底１３ａから外面までの最小厚み寸法の平均ａは７５ｍｍ、下面型１２の最大厚み寸法の平均ｂは１５０ｍｍであり、表１に示すように、ｂ／ａは２であった。
実施例６の上面型１３上面型１３の谷型凹部の谷底１３ａの曲率半径Ｒは１ｍｍであり、上面型１３の断面における谷底１３ａから外面までの最小厚み寸法の平均ａは１５０ｍｍ、下面型１２の最大厚み寸法の平均ｂは２２５ｍｍであり、表１に示すように、ｂ／ａは１．５であった。
【００７８】
実施例４〜実施例６において、成形体を２００個成形した後の金型の状態を調べ、実施例１と同様にして、下面型および上面型の谷型凹部の谷底に亀裂がないか調査した。上面型の状態を調べた結果を表２に示す。
表２に示すように、実施例５、実施例６の金型では、下面型および上面型の谷型凹部の谷底に亀裂がなかった（異常なし）。
【００７９】
これに対し、実施例４の上面型のｂ／ａが２．５の金型では、下面型の谷型凹部の谷底には亀裂がなかったが、上面型の谷型凹部の谷底に微亀裂が生じた。なお、実施例４のｂ／ａが２．５の成形体を５０個成形した後の金型の状態を調べたところ、下面型および上面型の谷型凹部の谷底に亀裂はなかった（異常なし）。以上の結果から、上面型のｂ／ａは２以下が好ましいことが分かった。
【００８０】
「実施例７」
切り込みのない板を、れんが用杯土１６の表面上で第１軸Ａ方向に沿って移動させて、れんが用杯土１６の表面を平滑にならし、山型状のれんが用杯土１６の斜面の最下部から頂上までの垂直方向の平均距離ｄに相当する寸法を表３に示すように０とした。そして、れんが用杯土１６の山型状を、谷型凹部の深さを表３に示すｃとし、山型状のれんが用杯土１６の斜面の最下部から頂上までの垂直方向の平均距離（山の高さ）を表３に示すｄとしたときのｄ／ｃの平均が、表３に示す数値となるように形成したこと以外は、実施例２と同様にして実施例７の六角形断面耐火れんがを製造した。
【００８１】
【表３】
0005775737.tif 000004
【００８２】
「実施例８〜実施例１０」
れんが用杯土１６の山型状を、谷型凹部の深さを表３に示すｃとし、山型状のれんが用杯土１６の斜面の最下部から頂上までの垂直方向の平均距離（山の高さ）を表３に示すｄとしたときのｄ／ｃの平均が、表３に示す数値となるように形成したこと以外は、実施例２と同様にして実施例８〜実施例１０の六角形断面耐火れんがを製造した。
【００８３】
このようにして得られた実施例７〜実施例１０の六角形断面耐火れんがを長さ１００ｍｍに切断して図９に示す六角形れんが片２０とし、さらに各六角形れんが片２０をそれぞれ、図９において矢印で示す加圧方向（上下方向）に３等分、加圧方向に略直交する方向とに３等分して９個に切断し、試験片２０ａとした。
その後、ＪＩＳＲ２２０５に準じて各試験片２０ａのかさ比重を測定し、かさ比重のばらつき（各六角形断面耐火れんがから得られた全ての試験片における比重の最大値と最小値との差）を算出した。その結果を表３に示す。
【００８４】
「参考例」
平面視正六角形状に組み合わされ、れんが用杯土との接触面が加圧方向に対して垂直である側面金型と、れんが用杯土との接触面が平面視正六角形状の水平面である上部金型および下部金型とを使用して、上部金型と下部金型と側面金型とに囲まれた空間に、実施例２と同様のれんが用杯土を投入した。その後、れんが用杯土を上下方向に加圧してプレス成形し、一端および他端の形状が一辺の長さ１５０ｍｍの正六角形である長さ５００ｍｍの正六角柱状の参考例の六角形断面耐火れんがを製造した。なお、プレス成形では、オイルプレスを用い、最初の１分間で２００ＭＰａまで昇圧し、その後２００ＭＰａの圧力で５分間保持してから開放した。
【００８５】
このようにして得られた参考例の六角形断面耐火れんがを長さ方向に９等分に切断して六角形れんが片とし、さらに各六角形れんが片をそれぞれ、正六角形のいずれかの辺に平行な方向に３等分、その方向に略直交する方向に３等分して９個に切断し、試験片とした。
その後、ＪＩＳＲ２２０５に準じて各試験片のかさ比重を測定し、かさ比重のばらつき（参考例の六角形断面耐火れんがから得られた全ての試験片における比重の最大値と最小値との差）を算出した。その結果を表３に示す。
【００８６】
表３に示すように、実施例７〜実施例１０の六角形断面耐火れんがは、参考例と比較して、かさ比重のばらつきが小さかった。また、実施例７〜実施例１０におけるかさ比重のばらつきの結果から、ｄ／ｃが大きくなるとともに、かさ比重のばらつきが小さい均一なれんがが得られることが分かった。特に、ｄ／ｃが１以上である実施例９および実施例１０では、かさ比重のばらつき（最大値と最小値の差）が０．０５ｇ／ｃｍ３以内であり、ばらつきが小さかった。
【００８７】
「溶融金属用容器」
真空脱ガス炉（ＲＨ）の下部槽（容器）の内面に沿って内面全面に、実施例３の六角形断面耐火れんがを隙間無く図６に示すようにハニカム状に並べて配設し、内張りを形成した。この真空脱ガス炉を１ヶ月使用した後に、六角形断面耐火れんがの頂部に沿って侵入した溶融金属の有無を目視にて調べた。その結果、六角形断面耐火れんがの頂部への溶融金属の侵入はなかった。また、１ヶ月使用した真空脱ガス炉を解体して六角形断面耐火れんがを切断して断面を目視にて観察した。その結果、六角形断面耐火れんがに亀裂は見られなかった。
【符号の説明】
【００８８】
１・・・六角形断面耐火れんが用金型、１０・・・六角形断面耐火れんが、１１ａ、１１ｂ・・・側面型、１２・・・下面型、１３・・・上面型、１５・・・空間、Ａ・・・第１軸、１４ａ、１４ｂ・・・垂直面、１２ａ、１３ａ・・・谷底、Ｂ、１６ａ・・・一端、Ｃ、１６ｂ・・・他端、１６・・・れんが用杯土、１６ｃ・・・垂直面領域、１６ｄ・・・頂部、１７・・・外型、１９・・・目地、２１・・・容器内面、２１ａ・・・底部、２２・・・マグネシア質のキャスタブル、２０・・・六角形れんが片、２０ａ・・・試験片。
【図１】
0005775737.tif 000005
【図２】
0005775737.tif 000006
【図３】
0005775737.tif 000007
【図４】
0005775737.tif 000008
【図５】
0005775737.tif 000009
【図６】
0005775737.tif 000010
【図７】
0005775737.tif 000011
【図８】
0005775737.tif 000012
【図９】
0005775737.tif 000013